【手続補正書】
【提出日】平成17年7月21日(2005.7.21)
【手続補正１】
【補正対象書類名】特許請求の範囲
【補正対象項目名】全文
【補正方法】変更
【補正の内容】
【特許請求の範囲】
【請求項１】
セグメント化ポリウレタン、セグメント化ポリウレタンウレア、セグメント化ポリエーテルエステル、ポリエステル、ポリアミド、およびポリ（メタ−フェニレンイソフタルアミド）よりなる群から選択される合成ポリマーを含んでなる繊維の染色方法であって、
（ａ）（ｉ）水中でアルカリ性ｐＨにおいて界面活性剤の存在下に第１の還元剤でバット染料を還元し、そして
（ｉｉ）カルボン酸の添加によってｐＨを下げる
ことによってバット酸染料を調製する工程と、
（ｂ）（ｉ）該バット酸染料、
（ｉｉ）約５．２〜６．５のｐＨを有するカルボン酸の水溶液、および
（ｉｉｉ）該染料を還元状態に維持するのに十分な量の第２の還元剤であって、該第２の還元剤の総量を基準にして少なくとも約２０モル％の、１〜６個の炭素原子を有するα−ヒドロキシアルキルスルフィン酸、その水溶性塩、１，２，４−トリチオランおよびそれらの混合物よりなる群から選択される化合物を含んでなる第２の還元剤
を混合することによって染浴を形成する工程と、
（ｃ）該繊維を該染浴と接触させ、そして繊維を染色するのに十分な時間少なくとも約９５℃に加熱する工程と、
（ｄ）繊維中の染料を酸化する工程と
を含んでなる方法。
【請求項２】
染浴を約９５℃以下に冷却し、そしてｐＨを少なくとも約１０に上げるのに十分な塩基を添加することによって合成繊維を還元清浄化するさらなる工程［工程（ｃ）（ｉ）］を工程（ｃ）と工程（ｄ）との間で実施する請求項１に記載の方法。
【請求項３】
セグメント化ポリウレタン、セグメント化ポリウレタンウレア、およびセグメント化ポリエーテルエステルよりなる群から選択される合成ポリマーを含んでなる繊維の染色方法であって、
（ａ）（ｉ）水中でアルカリ性ｐＨにおいて界面活性剤の存在下に第１の還元剤でバット染料を還元し、そして
（ｉｉ）カルボン酸の添加によってｐＨを下げる
ことによってバット酸染料を調製する工程と、
（ｂ）（ｉ）該バット酸染料、
（ｉｉ）約４．０〜６．９のｐＨを有するカルボン酸の水溶液、および
（ｉｉｉ）該染料を還元状態に維持するのに十分な量の第２の還元剤であって、該第２の還元剤の総量を基準にして少なくとも約２０モル％の、１〜６個の炭素原子を有するα−ヒドロキシアルキルスルフィン酸、その水溶性塩、１，２，４−トリチオランおよびそれらの混合物よりなる群から選択される化合物を含んでなる第２の還元剤
を混合することによって染浴を形成する工程と、
（ｃ）該繊維を該染浴と接触させ、そして繊維を染色するのに十分な時間少なくとも約９５℃に加熱する工程と、
（ｄ）繊維中の染料を酸化する工程と
を含んでなる方法。
【請求項４】
少なくとも１種のバット酸染料、１２〜２２個の炭素原子を含んでなる少なくとも１種のカルボン酸、亜ジチオン酸ナトリウム、１〜６個の炭素原子を含んでなるα−ヒドロキシアルキルスルフィン酸、かかる酸の水溶性塩、１，２，４−トリチオラン、およびそれらの混合物よりなる群から選択される少なくとも１種の還元剤、ならびに少なくとも１種の界面活性剤を含んでなる固体混合物。
【手続補正２】
【補正対象書類名】明細書
【補正対象項目名】００９９
【補正方法】変更
【補正の内容】
【００９９】
同様な結果がＣ．Ｉ．バットオレンジ１５で得られた。染料のそれぞれについて、酢酸、ギ酸、乳酸、およびクエン酸は同様な結果を与えた。ギ酸およびクエン酸は他のものよりも良好な色の深みと洗濯堅牢度とを与えるので、それらが好ましい。
なお、本発明の主たる特徴及び態様を要約すれば以下のとおりである。
１．  セグメント化ポリウレタン、セグメント化ポリウレタンウレア、セグメント化ポリエーテルエステル、ポリエステル、ポリアミド、およびポリ（メタ−フェニレンイソフタルアミド）よりなる群から選択される合成ポリマーを含んでなる繊維の染色方法であって、
（ａ）（ｉ）水中でアルカリ性ｐＨにおいて界面活性剤の存在下に第１の還元剤でバット染料を還元し、そして
（ｉｉ）カルボン酸の添加によってｐＨを下げる
ことによってバット酸染料を調製する工程と、
（ｂ）（ｉ）該バット酸染料、
（ｉｉ）約５．２〜６．５のｐＨを有するカルボン酸の水溶液、および
（ｉｉｉ）該染料を還元状態に維持するのに十分な量の第２の還元剤であって、該第２の還元剤の総量を基準にして少なくとも約２０モル％の、１〜６個の炭素原子を有するα−ヒドロキシアルキルスルフィン酸、その水溶性塩、１，２，４−トリチオランおよびそれらの混合物よりなる群から選択される化合物を含んでなる第２の還元剤
を混合することによって染浴を形成する工程と、
（ｃ）該繊維を該染浴と接触させ、そして繊維を染色するのに十分な時間少なくとも約９５℃に加熱する工程と、
（ｄ）繊維中の染料を酸化する工程と
を含んでなる方法。
２．  第１の還元剤が亜ジチオン酸ナトリウム、ヒドロキシメチルスルフィン酸の水溶性塩、およびそれらの混合物よりなる群から選択され、そして工程（ｂ）における前記ｐＨが約５．５〜６．０である上記１に記載の方法。
３．  第１の還元剤が亜ジチオン酸ナトリウムを含んでなり、そして第２の還元剤が該第２の還元剤の総量を基準にして約８５モル％未満のα−ヒドロキシアルキルスルフィン酸の少なくとも１種の水溶性塩を含んでなる上記１に記載の方法。
４．  工程（ｂ）（ｉｉ）で利用されるカルボン酸がクエン酸、ギ酸およびそれらの混合物よりなる群から選択され、そして第２の還元剤がヒドロキシメチルスルフィン酸のナトリウム塩を含んでなる上記１に記載の方法。
５．  工程（ａ）（ｉｉ）で利用されるカルボン酸が、バット酸染料が固体混合物の状態であるように１２〜２２個の炭素原子を有するカルボン酸およびそれらの混合物よりなる群から選択され、そして工程（ｂ）（ｉｉ）で利用されるカルボン酸が酢酸、ギ酸、クエン酸、乳酸、およびそれらの混合物よりなる群から選択される上記１に記載の方法。
６．  工程（ｄ）を、繊維中の染料および染浴中の未利用還元剤の両方を酸化するのに十分な酸化剤を染浴に添加することによって実施する上記１に記載の方法。
７．  染浴を約９５℃以下に冷却し、そしてｐＨを少なくとも約１０に上げるのに十分な塩基を添加することによって合成繊維を還元清浄化するさらなる工程［工程（ｃ）（ｉ）］を工程（ｃ）と工程（ｄ）との間で実施する上記１に記載の方法。
８．  合成繊維をセルロース系繊維とブレンドし、そしてセルロース系繊維が染色されるようにアルカリ性バット染料を添加しそして染浴温度を少なくとも約６０℃に調節するさらなる工程を工程（ｃ）（ｉ）と工程（ｄ）との間で実施する上記７に記載の方法。
９．  セルロース系繊維が木綿であり、第１の還元剤が亜ジチオン酸ナトリウムを含んでなり、第２の還元剤が第２の還元剤の総量を基準にして約８５モル％未満のα−ヒドロキシアルキルスルフィン酸の少なくとも１種の水溶性塩を含んでなり、そして工程（ｂ）（ｉｉ）で利用されるカルボン酸が酢酸、クエン酸、乳酸、ギ酸、およびそれらの混合物よりなる群から選択される上記８に記載の方法。
１０．  セグメント化ポリウレタン、セグメント化ポリウレタンウレア、およびセグメント化ポリエーテルエステルよりなる群から選択される合成ポリマーを含んでなる繊維の染色方法であって、
（ａ）（ｉ）水中でアルカリ性ｐＨにおいて界面活性剤の存在下に第１の還元剤でバット染料を還元し、そして
（ｉｉ）カルボン酸の添加によってｐＨを下げる
ことによってバット酸染料を調製する工程と、
（ｂ）（ｉ）該バット酸染料、
（ｉｉ）約４．０〜６．９のｐＨを有するカルボン酸の水溶液、および
（ｉｉｉ）該染料を還元状態に維持するのに十分な量の第２の還元剤であって、該第２の還元剤の総量を基準にして少なくとも約２０モル％の、１〜６個の炭素原子を有するα−ヒドロキシアルキルスルフィン酸、その水溶性塩、１，２，４−トリチオランおよびそれらの混合物よりなる群から選択される化合物を含んでなる第２の還元剤
を混合することによって染浴を形成する工程と、
（ｃ）該繊維を該染浴と接触させ、そして繊維を染色するのに十分な時間少なくとも約９５℃に加熱する工程と、
（ｄ）繊維中の染料を酸化する工程と
を含んでなる方法。
１１．  ポリマーがセグメント化ポリウレタンウレアであり、第２の還元剤が、該第２の還元剤の総量を基準にして約８５モル％未満のα−ヒドロキシアルキルスルフィン酸の少なくとも１種の水溶性塩を含んでなり、そして染浴が約５．２〜６．５のｐＨを有する上記１０に記載の方法。
１２．  少なくとも１種のバット酸染料、１２〜２２個の炭素原子を含んでなる少なくとも１種のカルボン酸、亜ジチオン酸ナトリウム、１〜６個の炭素原子を含んでなるα−ヒドロキシアルキルスルフィン酸、かかる酸の水溶性塩、１，２，４−トリチオラン、およびそれらの混合物よりなる群から選択される少なくとも１種の還元剤、ならびに少なくとも１種の界面活性剤を含んでなる固体混合物。
１３．  カルボン酸が１６〜２０個の炭素原子を含んでなり、そして界面活性剤が陰イオン性である上記１２に記載の混合物。